(57)【特許請求の範囲】
【請求項１】
アニオン重合開始剤を含む溶媒に、一般式（Ｉ）で表される化合物（ｉ）を、溶媒に対して０．８質量％以下、かつ、下記アニオン重合性不飽和結合を有する化合物の５質量％以下となるように添加し、撹拌下で前記化合物（ｉ）と前記アニオン重合開始剤とを混合して、すべての前記化合物（ｉ）を反応させて反応液を得る工程（ａ）と、工程（ａ）より後に以下の工程（ｂ）〜工程（ｄ）のいずれかの工程とを有する、アニオン重合による重合体の製造方法。
・工程（ｂ）：工程（ａ）における反応液に、アニオン重合性不飽和結合を有する化合物を添加して、アニオン重合体を重合する工程
・工程（ｃ）：アニオン重合性不飽和結合を有する化合物に、工程（ａ）における反応液を添加して、アニオン重合体を重合する工程
・工程（ｄ）：アニオン重合性不飽和結合を有する化合物と、工程（ａ）における反応液とを混合して、アニオン重合体を重合する工程
【化１】
0005121045.tif 000004
［式中、Ｒ１は水素原子又はアルキル基を表し、Ｒ２はアニオン重合を阻害しない基で置換されていてもよいアルキル基又はシクロアルキル基を表し、Ｒ３は各々独立してアルキル基又はアルコキシ基を表し、ｍは０〜４のいずれかの整数を表す。］
【請求項２】
工程（ａ）において、前記化合物（ｉ）と前記アニオン重合開始剤とを少なくとも２分間反応させることを特徴とする請求項１に記載の重合体の製造方法。
【請求項３】
工程（ａ）における溶媒中のアニオン重合開始剤を、溶媒中の一般式（Ｉ）で表される化合物（ｉ）に対して０．２倍モル以上含有させることを特徴とする請求項１又は２に記載の重合体の製造方法。
【請求項４】
アニオン重合開始剤が、有機アルカリ金属化合物であることを特徴とする請求項１〜３のいずれかに記載の重合体の製造方法。
【請求項５】
有機アルカリ金属化合物が、アルキルリチウムであることを特徴とする請求項４に記載の重合体の製造方法。
【請求項６】
溶媒が、極性溶媒であることを特徴とする請求項１〜５のいずれかに記載の重合体の製造方法。
【請求項７】
アニオン重合性不飽和結合を有する化合物が、一般式（Ｉ）で表される化合物（ｉ）であることを特徴とする請求項１〜６のいずれかに記載の重合体の製造方法。
【発明の詳細な説明】
【技術分野】
【０００１】
本発明は、アニオン重合による重合体の製造方法に関し、より詳細には、アニオン重合により所望の分子量の重合体を狭分散でかつ効率よく製造する方法に関する。
【背景技術】
【０００２】
リビングアニオン重合法により分子量や分子量分布が制御された重合体を製造する場合は、溶媒中にアニオン重合開始剤を添加し、その中にモノマーを添加する方法が一般的である。リビングアニオン重合において分子量や分子量分布を制御するためには、アニオン重合開始剤と反応させようとするモノマーの反応がモノマー同士の反応よりも非常に速いこと、あるいはアニオン重合開始剤と反応させようとするモノマーの反応がモノマー同士の反応とほぼ同じであることが条件となる。これらが満たされない場合は分子量分布が広くなったり、設定した分子量とはかけ離れた高分子量体が生成したりすることになる。例えば、一般的なアニオン重合開始剤として知られているアルキルリチウム、特にハンドリングの容易なｎ−ブチルリチウムをテトラヒドロフラン（以下、「ＴＨＦ」という）等の極性溶媒中でリビングアニオン重合に使用した場合、モノマーとしてｐ−メトキシスチレンのようなアルコキシスチレンなどを用いると、分子量分布が広くなったり、設定した分子量とはかけ離れた高分子量体が生成するなどの問題が生じる。分子量分布が広がってしまうこの傾向は、製造する重合体の分子量が大きくなればなるほど顕著になる。また、メチルメタクリレートなどをアニオン重合した場合、設定分子量よりもはるかに大きい分子量のものが生成してしまう。
【０００３】
これらの問題を避けるためには、モノマーにとって最適な開始剤を用いることが考えられるが、現在知られているアニオン重合開始剤の種類は極限られたものになっており、十分に有効な解決法とはいえない。また、アニオン重合する際の溶媒として、極性溶媒ではなく非極性溶媒を用いると、分子量分布はやや狭くなることが知られている（例えば特許文献１参照）。これは、非極性溶媒を用いることによって、モノマー同士の反応（モノマーの成長反応）の反応速度が、モノマーとアニオン重合開始剤との反応の反応速度に対して相対的に遅くなることによるものであると考えられている。しかし、非極性溶媒を用いると、重合反応自体も遅くなってしまい、工業的な生産性という観点からは十分な方法ではなかった。
【０００４】
このような状況下、アニオン重合において、様々なモノマーや溶媒を用いた場合であっても、所望の分子量の重合体をより狭分散で、かつ効率良く製造する方法が求められていた。
【０００５】
なお、特許文献２には、アニオン重合性化合物をリビングアニオン重合させて分子量分散度が１．５以下の単分散高分子を製造する方法であって、アニオン重合性化合物の添加を複数回に分けて行い、初回に添加したすべてのアニオン重合性化合物が反応するまで、２回目以降のアニオン重合性化合物の添加を行わない方法が開示されている。しかし、この方法は、初回に添加するアニオン重合性化合物の量が多く（例えば、目的の分子量の重合体を得るために必要だと推定されるアニオン重合性化合物の５０％から９５％に相当する量）、初回に添加するアニオン重合性化合物が極めて少ない（溶媒中の濃度が低い、及び／又は、アニオン重合開始剤に対するモル比が小さい）本発明の重合体の製造方法とは明らかに異なる。
【０００６】
【特許文献１】特開２００２−２４１４２９号公報
【特許文献２】米国特許第６２１８４８５号明細書
【発明の開示】
【発明が解決しようとする課題】
【０００７】
本発明の課題は、アニオン重合において、様々なモノマーや溶媒を用いた場合であっても、所望の分子量の重合体をより狭分散で、かつ効率良く製造する方法を提供することにある。
【課題を解決するための手段】
【０００８】
本発明者らは、上記課題を解決すべく鋭意検討した結果、溶媒に対して低濃度の一般式（Ｉ）で表される化合物（ｉ）を、アニオン重合開始剤を含む溶媒に添加し、撹拌下で前記化合物（ｉ）と前記アニオン重合開始剤とを混合して、すべての前記化合物（ｉ）を反応させて反応液を得、該反応液に、アニオン重合性不飽和結合を有する化合物を添加して、アニオン重合体を重合することにより、所望の分子量の重合体をより狭分散で、かつ効率良く製造し得ることを見い出し、本発明を完成するに至った。
【０００９】
なお、前述のように、特許文献２には、アニオン重合性化合物をリビングアニオン重合させて分子量分散度が１．５以下の単分散高分子を製造する方法であって、アニオン重合性化合物の添加を複数回に分けて行い、初回に添加したすべてのアニオン重合性化合物が反応するまで、２回目以降のアニオン重合性化合物の添加を行わない方法が開示されている。しかし、特許文献２には、初回に添加するモノマーの量が、目的の分子量の重合体を得るために必要だと推定されるモノマーの５０％に相当する量より少ないと、２回目に添加するモノマーの量が多くなり過ぎて、分子量分布が広くなる旨が記載されていることからも明らかなように、本発明のごとく、アニオン重合性化合物の添加を複数回に分けて行い、初回に添加したすべてのアニオン重合性化合物が反応するまで、２回目以降のアニオン重合性化合物を添加しない重合体の製造方法において、初回に添加するアニオン重合性化合物をごく少量（溶媒中の濃度が低い、及び／又は、アニオン重合開始剤に対するモル比が小さい）とすることによって、逆に、所望の分子量の重合体を狭分散で、かつ効率良く製造することができるということは極めて意外であった。
【００１０】
すなわち本発明は、
（１）アニオン重合開始剤を含む溶媒に、一般式（Ｉ）で表される化合物（ｉ）を、溶媒に対して１質量％以下となるように添加し、撹拌下で前記化合物（ｉ）と前記アニオン重合開始剤とを所定の時間反応させて反応液を得る工程（Ａ）、工程（Ａ）より後に以下の工程（Ｂ）〜工程（Ｄ）のいずれかの工程とを有する、アニオン重合による重合体の製造方法であって、所定の時間が、アニオン重合反応後に分散度１．３以下の重合体が得られうる時間であることを特徴とする重合体の製造方法
・工程（Ｂ）：工程（Ａ）における反応液に、アニオン重合性不飽和結合を有する化合物を添加して、アニオン重合体を重合する工程
・工程（Ｃ）：アニオン重合性不飽和結合を有する化合物に、工程（Ａ）における反応液を添加して、アニオン重合体を重合する工程
・工程（Ｄ）：アニオン重合性不飽和結合を有する化合物と、工程（Ａ）における反応液とを混合して、アニオン重合体を重合する工程
【００１１】
【化３】
0005121045.tif 000002
【００１２】
［式中、Ｒ１は水素原子又はアルキル基を表し、Ｒ２はアニオン重合を阻害しない基で置換されていてもよいアルキル基又はシクロアルキル基を表し、Ｒ３は各々独立してアルキル基又はアルコキシ基を表し、ｍは０〜４のいずれかの整数を表す。］や、
（２）工程（Ａ）における溶媒中のアニオン重合開始剤を、溶媒中の一般式（Ｉ）で表される化合物（ｉ）に対して０．２倍モル以上含有させることを特徴とする上記（１）に記載の重合体の製造方法や、
（３）アニオン重合開始剤を含む溶媒に、一般式（Ｉ）で表される化合物（ｉ）を、溶媒に対して１質量％以下となるように添加し、撹拌下で前記化合物（ｉ）と前記アニオン重合開始剤とを混合して、すべての前記化合物（ｉ）を反応させて反応液を得る工程（ａ）と、工程（ａ）より後に以下の工程（ｂ）〜工程（ｄ）のいずれかの工程とを有する、アニオン重合による重合体の製造方法
・工程（ｂ）：工程（ａ）における反応液に、アニオン重合性不飽和結合を有する化合物を添加して、アニオン重合体を重合する工程
・工程（ｃ）：アニオン重合性不飽和結合を有する化合物に、工程（ａ）における反応液を添加して、アニオン重合体を重合する工程
・工程（ｄ）：アニオン重合性不飽和結合を有する化合物と、工程（ａ）における反応液とを混合して、アニオン重合体を重合する工程
【００１３】
【化４】
0005121045.tif 000003
【００１４】
［式中、Ｒ１は水素原子又はアルキル基を表し、Ｒ２はアニオン重合を阻害しない基で置換されていてもよいアルキル基又はシクロアルキル基を表し、Ｒ３は各々独立してアルキル基又はアルコキシ基を表し、ｍは０〜４のいずれかの整数を表す。］や、
（４）工程（ａ）が、アニオン重合開始剤を含む溶媒に、一般式（Ｉ）で表される化合物（ｉ）を、溶媒に対して１質量％以下となるように添加し、撹拌下で前記化合物（ｉ）と前記アニオン重合開始剤とを混合して、少なくとも２分間反応させて反応液を得る工程（ａ’）であることを特徴とする上記（３）に記載の重合体の製造方法や、
（５）工程（ａ）又は（ａ’）における溶媒中のアニオン重合開始剤を、溶媒中の一般式（Ｉ）で表される化合物（ｉ）に対して０．２倍モル以上含有させることを特徴とする上記（３）又は（４）に記載の重合体の製造方法や、
（６）アニオン重合開始剤が、有機アルカリ金属化合物であることを特徴とする上記（１）〜（５）のいずれかに記載の重合体の製造方法や、
（７）有機アルカリ金属化合物が、アルキルリチウムであることを特徴とする上記（６）に記載の重合体の製造方法や、
（８）溶媒が、極性溶媒であることを特徴とする上記（１）〜（７）のいずれかに記載の重合体の製造方法や、
（９）アニオン重合性不飽和結合を有する化合物が、一般式（Ｉ）で表される化合物（Ｉ）であることを特徴とする上記（１）〜（８）のいずれかに記載の重合体の製造方法や、（１０）アニオン重合性不飽和結合を有する化合物が、工程（Ａ）又は（ａ）で用いられる一般式（Ｉ）で表される化合物（ｉ）と同一化合物であることを特徴とする上記（９）に記載の重合体の製造方法に関する。
【発明の効果】
【００１５】
本発明のアニオン重合による重合体の製造方法を用いることにより、所望の分子量の重合体をより狭分散で、かつ効率良く製造することが可能となった。また、本発明の製造方法では、分子量と分子量分布がよくコントロールされるようになったため、厳密な分子量や分子量分布が要求されるレジスト材料への応用やブロック重合体の製造が容易になった。
【発明を実施するための最良の形態】
【００１６】
本発明の重合体の第１の製造方法は、アニオン重合開始剤を含む溶媒に、一般式（Ｉ）で表される化合物（ｉ）を、溶媒に対して１質量％以下となるように添加し、撹拌下で前記化合物（ｉ）と前記アニオン重合開始剤とを所定の時間反応させて反応液を得る工程（Ａ）と、工程（Ａ）より後に以下の工程（Ｂ）〜工程（Ｄ）のいずれかの工程とを有する、アニオン重合による重合体の製造方法であって、所定の時間が、アニオン重合反応後に分散度１．３以下の重合体が得られうる時間である限り特に制限されない。
・工程（Ｂ）：工程（Ａ）における反応液に、アニオン重合性不飽和結合を有する化合物を添加して、アニオン重合体を重合する工程
・工程（Ｃ）：アニオン重合性不飽和結合を有する化合物に、工程（Ａ）における反応液を添加して、アニオン重合体を重合する工程
・工程（Ｄ）：アニオン重合性不飽和結合を有する化合物と、工程（Ａ）における反応液とを混合して、アニオン重合体を重合する工程
【００１７】
また、本発明の重合体の第２の製造方法は、アニオン重合開始剤を含む溶媒に、一般式（Ｉ）で表される化合物（ｉ）を、溶媒に対して１質量％以下となるように添加し、撹拌下で前記化合物（ｉ）と前記アニオン重合開始剤とを混合して、すべての前記化合物（ｉ）を反応させて反応液を得る工程（ａ）と、工程（ａ）より後に以下の工程（ｂ）〜工程（ｄ）のいずれかの工程とを有する限り特に制限されない。
・工程（ｂ）：工程（ａ）における反応液に、アニオン重合性不飽和結合を有する化合物を添加して、アニオン重合体を重合する工程
・工程（ｃ）：アニオン重合性不飽和結合を有する化合物に、工程（ａ）における反応液を添加して、アニオン重合体を重合する工程
・工程（ｄ）：アニオン重合性不飽和結合を有する化合物と、工程（ａ）における反応液とを混合して、アニオン重合体を重合する工程
ここで、「前記化合物（ｉ）と前記アニオン重合開始剤とを混合して、すべての前記化合物（ｉ）を反応させる」とは、前記化合物（ｉ）とアニオン重合開始剤との反応、及び、生成したアニオン種と化合物(ｉ)との重合反応を包含する。
【００１８】
本発明に用いられる化合物（ｉ）において、Ｒ１は水素原子；又は、メチル基、エチル基等のＣ１からＣ６のアルキル基を表す。
Ｒ２はアニオン重合を阻害しない基で置換されていてもよいＣ１からＣ２４のアルキル基又はＣ３からＣ２４のシクロアルキル基を表す。アルキル基としては、メチル基、エチル基、プロピル基、イソプロピル基、ブチル基、イソブチル基、ｓｅｃ−ブチル基、ｔ−ブチル基、ペンチル基、イソペンチル基、ｔ−アミル基、ヘキシル基、イソヘキシル基、ヘプチル基、イソヘプチル基、ｔ−オクチル基、イソオクチル基、ノニル基、イソノニル基、デシル基、イソデシル基、ウンデシル基、イソウンデシル基、ドデシル基などを例示することができる。好ましくは、Ｃ１〜Ｃ８のアルキル基である。シクロアルキル基としては、シクロプロピル基、シクロブチル基、シクロペンチル基、シクロヘキシル基、シクロプロピルメチル基、シクロプロピルへキシル基、シクロヘキシルプロピル基等を例示することができる。好ましくは、Ｃ３〜Ｃ８のシクロアルキル基である。アニオン重合を阻害しない基としては、水酸基、アミノ基、カルボキシル基等の活性水素を含有する基を有しない基や、カルボニル基を有しない基であり、アルキル基、アルコキシ基、シクロアルキル基、シクロアルコキシ基、フェニル基、アリル基、シクロオレフィン基等を例示することができる。
ＯＲ２基の置換位置としては特に制限されないが、４位であることが好ましい。
Ｒ３は各々独立してアルキル基又はアルコキシ基を表す。アルキル基及びアルコキシ基のアルキル部分は、Ｃ１からＣ２４のアルキル基であり、Ｒ２で例示されたアルキル基と同じアルキル基を例示することができる。好ましくは、Ｃ１〜Ｃ８のアルキル基である。
ｍは０〜４のいずれかの整数を表す。
【００１９】
上記工程（Ａ）や工程（ａ）における化合物（ｉ）の濃度は、溶媒に対して１質量％以下であれば特に制限されないが、０．０００００５〜０．８質量％であることが好ましく、０．０００００５〜０．２質量％であることがより好ましい。
なお、本願明細書における「溶媒に対して」とは、「純粋に溶媒のみの質量に対して」を意味し、アニオン重合開始剤や化合物（ｉ）等の溶媒以外の物質の質量は、ここでいう溶媒の重量には含めない。
また、化合物（ｉ）は、アニオン重合性不飽和結合を有する化合物の１０質量％以下、好ましくは７質量％以下、さらに好ましくは５質量％以下使用される。
【００２０】
本発明に用いられるアニオン重合開始剤は、好適な条件下で、アニオン重合性不飽和結合を重合させる能力のあるアニオン種であれば特に制限されず、具体的には、有機アルカリ金属；有機アルカリ土類金属；１，１−ジフェニルエチレン又はスチルベンから誘導される炭素アニオン種；等を例示することができる。さらに具体的には、エチルリチウム、ｎ−ブチルリチウム、ｓｅｃ−ブチルリチウム、ｔ−ブチルリチウム、エチルナトリウム、リチウムビフェニル、リチウムナフタレン、ナトリウムナフタレン、カリウムナフタレン、α−メチルスチレンナフタレンジアニオン、１，１−ジフェニルヘキシルリチウム、１，１−ジフェニル−３−メチルペンチルリチウム、１，４−ジリチオ−２−ブテン、１，６−ジリチオへキサン、ポリスチリルリチウム、クミルカリウム、クミルセシウム等を例示することができる。
本発明に用いられるアニオン重合開始剤は、１種単独であってもよいし、２種以上を併用してもよい。
【００２１】
上記工程（Ａ）や工程（ａ）におけるアニオン重合開始剤の濃度は、好適な反応条件下でアニオン重合反応させた後に分散度１．３以下の重合体が得られうる限り特に制限されないが、所望の分子量の重合体をより狭分散で得る観点から、溶媒中の化合物（ｉ）に対して０．２倍モル以上とすることが好ましく、１倍モル以上とすることがより好ましく、１〜２０倍モルの範囲内とすることがさらに好ましい。
過剰なアニオン重合開始剤は、反応液を３０分間以上撹拌することや、反応液に有機金属を添加することによって、不活性化させることができる。したがって、上記工程（Ａ）や工程（ａ）において、アニオン重合開始剤を含む溶媒に、一般式（Ｉ）で表される化合物（ｉ）を添加した後に、反応液を３０分間以上撹拌するか、反応液に有機金属を添加するか、又はその両方を行うことが好ましい。有機金属とは、有機基を金属原子上に有する金属化合物をいい、その具体例は後述のとおりである。
【００２２】
工程（Ａ）における所定の時間とは、好適な反応条件下でアニオン重合反応させた後に分散度１．３以下、より好ましくは１．２以下、さらに好ましくは１．１以下の重合体が得られうる時間である限り特に制限されない。アニオン重合反応させた後に分散度１．３以下の重合体を得られうる時間は、用いる化合物（ｉ）の種類や濃度、用いるアニオン重合性不飽和結合を有する化合物の種類や濃度、用いるアニオン重合開始剤の種類や濃度、用いる溶媒、反応条件等により左右されるため一概にいうことはできないが、溶媒に含まれるすべての化合物（ｉ）が反応するまでに要する時間以上の時間を例示することができる。溶媒に対して１質量％以下で含まれるすべての化合物（ｉ）が反応するまでに要する時間以上の時間として、通常、２分間以上を要し、上限は反応が終了するまでの時間以上であるが、条件により異なるので、条件に合わせてその都度選択すればよい。
一方、詳細な作用機作については不明であるが、本発明の如く、特定濃度の化合物（ｉ）とアニオン重合開始剤とを所定の時間反応させる工程を有すると、所望の分子量の重合体をより狭分散で、かつ効率良く製造することが可能となる。
【００２３】
また、工程（ａ）における「すべての前記化合物（ｉ）が前記アニオン重合開始剤と反応するまで少なくとも反応させ」とは、溶媒中に含まれるすべての化合物（ｉ）が、アニオン重合開始剤と反応するまでに要する時間以上の時間、反応させることを意味し、具体的には工程（Ａ）と同様であり、通常２分間以上である。
【００２４】
本発明における「（溶媒に含まれる）すべての化合物（ｉ）が反応する」とは、該反応後における溶媒中に含まれる化合物（ｉ）が、例えばいずれかの通常のガスクロマトグラフィー（例えば株式会社島津製作所製  ＧＣ−１４Ａ）の検出限界以下であることをいうが、便宜上、溶媒に添加した化合物（ｉ）のうち９８質量％以上、好ましくは９９質量％以上、より好ましくは９９．５質量％以上の化合物（ｉ）が反応した場合も含まれ、中でも通常のガスクロマトグラフィー（例えば株式会社島津製作所製  ＧＣ−１４Ａ）の検出限界以下であることが好ましい。
【００２５】
工程（Ａ）や（ａ）における反応の反応温度は、工程（Ａ）や（ａ）で得られた反応液を、工程（Ｂ）〜（Ｄ）のいずれか又は工程（ｂ）〜（ｄ）のいずれかの重合反応に用いた場合に、好適な反応条件下でアニオン重合反応させた後に分散度１．３以下の重合体が得られうる温度範囲内であれば特に制限されないが、具体的には、−７０℃以上、重合溶媒沸点以下の温度範囲を好ましく例示することができ、−７０℃〜２５℃の範囲をより好ましく例示することができ、−７０℃〜−１０℃の範囲をさらに好ましく例示することができる。
【００２６】
本明細書における重合体の分散度（分子量分散度）は、質量平均分子量（Ｍｗ）／数平均分子量（Ｍｎ）により算出することができる。質量平均分子量（Ｍｗ）、数平均分子量（Ｍｎ）は、例えばゲル浸透クロマトグラフィー（ＧＰＣ）により測定することができる。より具体的には、例えば、ＧＰＣ装置として、日本ウォーターズ株式会社製のウォーターズ６００Ｅコントローラー（ポンプユニット）、７１７オートサンプラー、９９６フォトダイオードアレイ検出器、及び４１０示差屈折計等を用い、カラムとして、昭和電工株式会社製のＫＦ−８０１、ＫＦ−８０２、ＫＦ−８０３の３本を連結したものを用い、ＧＰＣ装置の制御及びＧＰＣの解析に関するソフトウェアとして、日本ウォーターズ株式会社製のＥｍｐｏｗｅｒ（登録商標）を用いることができる。本明細書における重合体の分散度とは、いずれかの通常のＧＰＣ装置で測定された分散度をいうが、より好ましくは、上述の具体的な装置、カラム及びソフトウェアを用いて測定された分散度をいう。
【００２７】
本発明に用いられる溶媒は、重合反応に関与せず、かつ重合体と相溶性のある極性溶媒であれば、特に制限されず、具体的にはジエチルエーテル、テトラヒドロフラン（ＴＨＦ）、ジオキサン、トリオキサン等のエーテル系化合物；テトラメチルエチレンジアミン、ヘキサメチルホスホリックトリアミド等の第３級アミン；などを例示することができ、特にＴＨＦを好ましく例示することができる。また、これらの溶媒は、１種単独で、または２種以上の混合溶媒として用いることができる。
さらに、極性の低い脂肪族炭化水素化合物、芳香族炭化水素化合物又は脂環式炭化水素化合物であっても、重合体と比較的相溶性があれば、極性溶媒と組み合わせることにより使用することができる。そのような組み合わせとして、具体的には、へキサンとＴＨＦの組み合わせを例示することができる。
【００２８】
工程（Ａ）や（ａ）における溶媒には、化合物（ｉ）及びアニオン重合開始剤のみを含有させてもよいが、本発明の効果を妨げない限り、他に任意の成分を含有させることができる。そのような任意成分として具体的には、有機金属、アルカリ金属塩及びアルカリ土類金属塩からなる群から選ばれるいずれか１種又は２種以上を好ましく例示することができる。これらの添加剤は、成長アニオン末端を安定化させ、重合を円滑に進行させる働きをする。また、これらの添加剤は、系内に存在する活性水素化合物等と反応するので、活性水素化合物等による重合反応の阻害を抑制又は防止することができる。
【００２９】
ここで有機金属としては、有機基を金属原子上に有する金属化合物をいう。有機基としては、例えば、炭素数１〜２０のアルキル基、又は炭素数６〜２０のアリール基を挙げることができ、より具体的には、メチル基、エチル基、ｎ−プロピル基、イソプロピル基、ｎ−ブチル基、ｓ−ブチル基、ｔ−ブチル基、イソブチル基、アミル基、ヘキシル基、ベンジル基、フェニル基、ナフチル基等を例示することができる。また、有機金属における金属原子としては、特に制限されないが、マグネシウム、亜鉛、アルミニウム等を好ましく例示することができる。
有機金属として、より具体的には、ジ−ｎ−ブチルマグネシウム、ジ−ｔ−ブチルマグネシウム、ジ−ｓ−ブチルマグネシウム、ｎ−ブチル−ｓ−ブチルマグネシウム、ｎ−ブチル−エチルマグネシウム、ジ−ｎ−アミルマグネシウム、ジベンジルマグネシウム、ジフェニルマグネシウム、ジエチル亜鉛、ジ−ｎ−ブチル亜鉛、トリメチルアルミニウム、トリエチルアルミニウム、トリイソブチルアルミニウム、トリ−ｎ−へキシルアルミニウム等を好ましく例示することができる。
【００３０】
アルカリ金属塩又はアルカリ土類金属塩とは、具体的にはリチウム、ナトリウム、カリウム、バリウム、マグネシウム等のアルカリ金属やアルカリ土類金属の硫酸塩、硝酸塩、ホウ酸塩等の鉱酸塩；アルカリ金属やアルカリ土類金属のハロゲン化物；脂肪族アルコールのアルカリ金属塩；脂肪族若しくは芳香族チオールのアルカリ金属塩；等を例示することができ、より具体的にはホウ酸リチウム、硝酸マグネシウム；リチウム、カリウム若しくはバリウムの塩化物、臭化物、ヨウ化物；リチウムメトキシド、リチウムｔ−ブトキシド等のアルコキシド；リチウムフェノキシド等のフェノキシド；プロイオン酸リチウム等のカルボキシド；リチウムジフェニルアミド等のアミド；エタンチオールやプロパンチオール等のＣ１〜Ｃ１８のアルキルチオールのアルカリ金属塩；シクロヘキシルチオール等のＣ１〜Ｃ１８のシクロアルキルチオールのアルカリ金属塩；メルカプトエタノールやｐ−メルカプトフェノール等の水酸基を含有するチオールのアルカリ金属塩；メルカプト酢酸メチルやメルカプトプロピオン酸エチル等のカルボン酸エステルを含有するチオールのアルカリ金属塩；ベンゼンチオールやトルエンチオール及びナフタレンチオール等の芳香族チオールのアルカリ金属塩；メルカプトチアゾリンメルカプトベンズチアゾリンおよびメルカプトピリミジン等の含窒素芳香族チオールのアルカリ金属塩；などを挙げることができるが、これらの中でも、リチウムのハロゲン化物；アルコール類やチオール類のアルカリ金属塩等を好ましく挙げることができる。
【００３１】
以上に例示した各添加剤は、１種単独で用いてもよいし、２種以上を併用してもよい。
【００３２】
本発明の重合体の第１の製造方法は、工程（Ａ）と、工程（Ａ）より後に以下の工程（Ｂ）〜工程（Ｄ）のいずれかの工程とを有する。
工程（Ｂ）：工程（Ａ）における反応液に、アニオン重合性不飽和結合を有する化合物を添加して、アニオン重合体を重合する工程
工程（Ｃ）：アニオン重合性不飽和結合を有する化合物に、工程（Ａ）における反応液を添加して、アニオン重合体を重合する工程
工程（Ｄ）：アニオン重合性不飽和結合を有する化合物と、工程（Ａ）における反応液とを混合して、アニオン重合体を重合する工程
【００３３】
工程（Ｂ）〜工程（Ｄ）の中でも、操作の簡便性の観点から、工程（Ｂ）が好ましく挙げられる。
【００３４】
本発明の重合体の第２の製造方法は、工程（ａ）と、工程（ａ）より後に以下の工程（ｂ）〜工程（ｄ）のいずれかの工程とを有する。
工程（ｂ）：工程（ａ）における反応液に、アニオン重合性不飽和結合を有する化合物を添加して、アニオン重合体を重合する工程
工程（ｃ）：アニオン重合性不飽和結合を有する化合物に、工程（ａ）における反応液を添加して、アニオン重合体を重合する工程
工程（ｄ）：アニオン重合性不飽和結合を有する化合物と、工程（ａ）における反応液とを混合して、アニオン重合体を重合する工程
【００３５】
工程（ｂ）〜工程（ｄ）の中でも、操作の簡便性の観点から、工程（ｂ）が好ましく挙げられる。
【００３６】
本発明に用いられるアニオン重合性不飽和結合を有する化合物としては、アニオン重合性不飽和結合を有する化合物である限り特に限定されないが、具体的には、スチレン誘導体、ブタジエン誘導体、（メタ）アクリル酸エステル誘導体等を好ましく例示することができる。
【００３７】
スチレン誘導体として具体的には、スチレン、α−アルキルスチレン、核置換スチレン等を例示することができる。核置換基としては、重合開始能力があるアニオン種及び重合開始能力がないアニオン種に対して不活性な基であれば特に制限されず、具体的には、アルキル基、アルコキシアルキル基、アルコキシ基、アルコキシアルコキシ基、ｔ−ブトキシカルボニル基、ｔ−ブトキシカルボニルメチル基、テトラヒドロピラニル基等を例示することができる。さらにスチレン誘導体の具体例として、α−メチルスチレン、α−メチル−ｐ−メチルスチレン、ｐ−メチルスチレン、ｍ−メチルスチレン、ｏ−メチルスチレン、ｐ−エチルスチレン、２，４−ジメチルスチレン、２，５−ジメチルスチレン、ｐ−イソプロピルスチレン、２，４，６−トリイソプロピルスチレン、ｐ−ｔ−ブトキシスチレン、ｐ−ｔ−ブトキシ−α−メチルスチレン、ｍ−ｔ−ブトキシスチレン、ｐ−（１−エトキシエトキシ）スチレン等を例示することができる。
【００３８】
ブタジエン誘導体として、具体的には、１，３−ブタジエン、イソプレン、２，３−ジメチルブタジエン、２−エチル−１，３−ブタジエン、１，３−ペンタジエン等を例示することができる。
【００３９】
また（メタ）アクリル酸エステル誘導体は、エステルアルコール残基の炭素数が１〜２０のものが反応性の観点より好ましく、具体的には、メチルエステル、エチルエステル、イソプロピルエステル、ｎ−ブチルエステル等を例示することができる。
【００４０】
本発明の製造方法において、アニオン重合性不飽和結合を有する化合物は、１種単独又は２種以上を用いることができる。従ってブロック共重合体、ランダム共重合体等の共重合体の製造にも適用することが可能である。
【００４１】
アニオン重合性不飽和結合を有する化合物は、工程（Ａ）又は工程（ａ）における化合物（ｉ）と異なる化合物であってもよいし、工程（Ａ）又は工程（ａ）における化合物（ｉ）と同一化合物であってもよい。
【００４２】
本発明における工程（Ｄ）の「アニオン重合性不飽和結合を有する化合物と、工程（Ａ）における反応液とを混合する」とは、工程（Ｂ）の「工程（Ａ）における反応液に、アニオン重合性不飽和結合を有する化合物を添加する」及び工程（Ｃ）の「アニオン重合性不飽和結合を有する化合物に、工程（Ａ）における反応液を添加する」以外の態様であって、アニオン重合性不飽和結合を有する化合物と、工程（Ａ）における反応液とを接触させるいかなる態様も含まれる。工程（Ｄ）として具体的には、アニオン重合性不飽和結合を有する化合物と、工程（Ａ）における反応液とを、空の別の容器に同時に入れて混合する工程を挙げることができる。工程（ｄ）についてもこれと同様である。
【００４３】
工程（Ｂ）〜工程（Ｄ）や工程（ｂ）〜工程（ｄ）における重合の重合温度は、好適な反応条件下でアニオン重合反応させた後に分散度１．３以下の重合体が得られうる温度範囲内であれば特に制限されないが、移動反応や停止反応などの副反応が起こらず、アニオン重合性不飽和結合を有する化合物（単量体）が消費されて重合が完結する温度範囲内であることが好ましい。工程（Ｂ）〜工程（Ｄ）や工程（ｂ）〜工程（ｄ）における重合の重合温度として、具体的には、−７０℃以上、重合溶媒沸点以下の温度範囲を好ましく例示することができる。
【００４４】
工程（Ｂ）〜工程（Ｄ）や工程（ｂ）〜工程（ｄ）におけるアニオン重合性不飽和結合を有する化合物の濃度は、好適な反応条件下でアニオン重合反応させた後に分散度１．３以下の重合体が得られうる限り特に制限されないが、工程（Ｂ）〜工程（Ｄ）や工程（ｂ）〜工程（ｄ）における重合溶媒に対して１〜４０質量％の範囲内であることが好ましく、２〜１５質量％の範囲内であることがより好ましい。
【００４５】
工程（Ｂ）〜工程（Ｄ）や工程（ｂ）〜工程（ｄ）における重合溶媒には、化合物（ｉ）、アニオン重合開始剤、アニオン重合性不飽和結合を有する化合物のみを含有させてもよいが、本発明の効果を妨げない限り、他に任意の成分を含有させることができる。そのような任意成分として具体的には、有機金属、アルカリ金属塩及びアルカリ土類金属塩からなる群から選ばれるいずれか１種又は２種以上を好ましく例示することができる。これらの添加剤は、成長アニオン末端を安定化させ、重合を円滑に進行させる働きをする。また、これらの添加剤は、系内に存在する活性水素化合物等と反応するので、活性水素化合物等による重合反応の阻害を抑制又は防止することができる。
【００４６】
有機金属、アルカリ金属塩及びアルカリ土類金属塩等の添加剤の濃度は、好適な反応条件下でアニオン重合反応させた後に分散度１．３以下の重合体が得られうる限り特に制限されない。
【００４７】
本発明の重合体の第１の製造方法は、好適な反応条件下でアニオン重合反応させた後に分散度１．３以下の重合体が得られうる限り、工程（Ａ）と、工程（Ｂ）〜工程（Ｄ）のいずれかの工程の他に、任意の工程を含んでいてもよい。また、本発明の重合体の第２の製造方法は、好適な反応条件下でアニオン重合反応させた後に分散度１．３以下の重合体が得られうる限り、工程（ａ）と、工程（ｂ）〜工程（ｄ）のいずれかの工程の他に、任意の工程を含んでいてもよい。
任意の工程の具体例としては、工程（Ｂ）〜工程（Ｄ）のいずれかの工程、又は工程（ｂ）〜工程（ｄ）のいずれかの工程より後に、得られたアニオン重合体の分子量を測定し、その分子量を所望する重合体の分子量と比較して、所望する分子量の重合体を得るために必要なアニオン重合性不飽和結合を有する化合物の添加量を決定し、決定した量のアニオン重合性不飽和結合を有する化合物を、工程（Ｂ）〜（Ｄ）及び（ｂ）〜（ｄ）のいずれかの重合溶媒に含有させる工程（Ｅ）を好ましく例示することができる。このような工程（Ｅ）を設けていわゆる多段重合することによって、所望の分子量により近い重合体を得ることができる。
この工程（Ｅ）における、アニオン重合体の分子量の測定方法は特に制限されないが、例えばゲル浸透クロマトグラフィー（ＧＰＣ）等を用いることができる。
【００４８】
本発明の製造方法により得られた重合体の用途は特に制限されないが、本発明の重合体の製造方法を用いると、所望の分子量の重合体をより狭分散で得ることができるため、本発明の製造方法により得られた重合体は、厳密な分子量や分子量分布が要求されるレジスト材料への応用やブロック重合体の製造に特に適している。また、本発明の製造方法により得られた重合体は、塗料や接着剤にも好適に用いることができる。
【００４９】
以下、実施例により本発明をより具体的に説明するが、本発明の技術的範囲はこれらの例示に限定されるものではない。
【実施例１】
【００５０】
窒素雰囲気下、ＴＨＦ３０ｇとトルエン１７０ｇの混合溶媒中に、−３０℃で、ｎ−ブチルリチウム（ｎ-ＢｕＬｉ）溶液１．１７ｇ（２．８ｍｍｏｌ）を加え、続いて、ｐ−（１−エトキシエトキシ）スチレン０．５２ｇ（２．７ｍｍｏｌ）を加え、３０分間攪拌した。その後、ｐ−（１−エトキシエトキシ）スチレン２１．４６ｇ（１０９．３ｍｍｏｌ）にジブチルマグネシウム溶液０．２１ｇ（０．３ｍｍｏｌ）を加えたものを６分かけて滴下し、滴下終了後、６０分攪拌し、メタノールを加えて反応を停止させた。反応を停止させたこの溶液をガスクロマトグラフィー（株式会社島津製作所製  ＧＣ−１４Ａ）で測定してみるとモノマーは残存していなかった。また、得られた溶液をゲル浸透クロマトグラフィー（ＧＰＣ）（日本ウォーターズ株式会社製）で測定したところ、分子量（Ｍｗ）１３１００、分散度＝１．０８のポリマーの生成が確認された。
【実施例２】
【００５１】
窒素雰囲気下、ＴＨＦ２００ｇに２−メルカプトチアゾリン０．１２（１．０ｍｍｏｌ）を加えた溶液に室温でｎ−ＢｕＬｉ溶液１．２９ｇ（３．１ｍｍｏｌ）を加え、３０分間攪拌した。その後、−３０℃に冷却し、ｎ−ＢｕＬｉ溶液０．３８ｇ（０．９ｍｍｏｌ）を加え、続いて、ｐ−（１−エトキシエトキシ）スチレン０．２７ｇ（１．４ｍｍｏｌ）を加え、１５分間攪拌した。その後、−４０℃に冷却し、ｐ−（１−エトキシエトキシ）スチレン２１．８７ｇ（１１１．４ｍｍｏｌ）にジブチルマグネシウム溶液０．１５ｇ（０．２ｍｍｏｌ）を加えたものを７分かけて滴下し、滴下終了後、３０分攪拌し、メタノールを加えて反応を停止させた。反応を停止させたこの溶液をガスクロマトグラフィーで測定してみるとモノマーは残存していなかった。また、得られた溶液をＧＰＣで測定したところ、分子量（Ｍｗ）３８１００、分散度＝１．０６のポリマーの生成が確認された。
【実施例３】
【００５２】
窒素雰囲気下、ＴＨＦ１２０ｇとトルエン８０ｇの混合溶媒中に、０℃で、ｎ−ＢｕＬｉ溶液０．８１ｇ（２．０ｍｍｏｌ）を加え、続いて、ｐ−ｔ−ブトキシスチレン０．４１ｇ（２．３ｍｍｏｌ）を加え、１分間攪拌した。その後、ｐ−ｔ−ブトキシスチレン１７．８０ｇ（１０１．０ｍｍｏｌ）にジブチルマグネシウム溶液０．３２ｇ（０．５ｍｍｏｌ）を加えたものを９分かけて滴下し、滴下終了後、１０分攪拌し、メタノールを加えて反応を停止させた。反応を停止させたこの溶液をガスクロマトグラフィーで測定してみるとモノマーは残存していなかった。また、得られた溶液をＧＰＣで測定したところ、分子量（Ｍｗ）１７７００、分散度＝１．２４のポリマーの生成が確認された。
【実施例４】
【００５３】
窒素雰囲気下、ＴＨＦ２００ｇ中に、−５０℃で、ｎ−ＢｕＬｉ溶液１．４４ｇ（３．５ｍｍｏｌ）を加え、続いて、ｐ−（１−エトキシエトキシ）スチレン０．４１ｇ（２．０ｍｍｏｌ）を加え、１５分間攪拌した。その後、ジブチルマグネシウム溶液１．２９ｇ（１．８ｍｍｏｌ）を加え、ｐ−（１−エトキシエトキシ）スチレン２１．３３ｇ（１０８．７ｍｍｏｌ）にジブチルマグネシウム溶液０．３７ｇ（０．５ｍｍｏｌ）を加えたものを５分かけて滴下し、滴下終了後、−３５℃で２５分攪拌し、メタノールを加えて反応を停止させた。反応を停止させたこの溶液をガスクロマトグラフィーで測定してみるとモノマーは残存していなかった。また、得られた溶液をＧＰＣで測定したところ、分子量（Ｍｗ）８４５００、分散度＝１．０９のポリマーの生成が確認された。
【実施例５】
【００５４】
窒素雰囲気下、ＴＨＦ２００ｇ中にｐ−メルカプトフェノール０．２２ｇ（１．７ｍｍｏｌ）を溶解させた溶液に、室温でｎ−ＢｕＬｉ溶液３．０１ｇ（７．２ｍｍｏｌ）を加え、６０分間攪拌した。その後、−４０℃に冷却し、ｎ−ＢｕＬｉ溶液１．０５ｇ（５．２ｍｍｏｌ）を加え、続いて、ｐ−（１−エトキシエトキシ）スチレン０．５１ｇ（２．６ｍｍｏｌ）を加え、２０分間攪拌した。その後、ｎ−ＢｕＬｉ／ジエチル亜鉛アート錯体１．１４ｇ（１．０ｍｍｏｌ）とジエチル亜鉛溶液０．３６ｇ（０．５ｍｍｏｌ）を加え、ｐ−（１−エトキシエトキシ）スチレン２１．３３ｇ（１０８．７ｍｍｏｌ）にジブチルマグネシウム溶液０．１５ｇ（０．２ｍｍｏｌ）を加えたものを９分かけて滴下し、滴下終了後、１０分攪拌し、メタノールを加えて反応を停止させた。反応を停止させたこの溶液をガスクロマトグラフィーで測定してみるとモノマーは残存していなかった。また、得られた溶液をＧＰＣで測定したところ、分子量（Ｍｗ）１６８００、分散度＝１．１４のポリマーの生成が確認された。
【実施例６】
【００５５】
窒素雰囲気下、ＴＨＦ１２０ｇとトルエン８０ｇの混合溶媒中に、ｐ−ｔ−ブトキシスチレン０．３６ｇ（２．０ｍｍｏｌ）を加え０℃で、ｎ−ＢｕＬｉ溶液０．７２ｇ（１．７ｍｍｏｌ）を加え、１分間攪拌した。その後、ジブチルマグネシウム溶液１．５１ｇ（２．１ｍｍｏｌ）を加え、続いて、ｐ−ｔ−ブトキシスチレン１７．７１ｇ（１００．５ｍｍｏｌ）にジブチルマグネシウム溶液０．１９ｇ（０．３ｍｍｏｌ）を加えたものを４分かけて滴下し、滴下終了後、４５分攪拌し、メタノールを加えて反応を停止させた。反応を停止させたこの溶液をガスクロマトグラフィーで測定してみるとモノマーは残存していなかった。また、得られた溶液をＧＰＣで測定したところ、分子量（Ｍｗ）４７２００、分散度＝１．２３のポリマーの生成が確認された。